(57)【要約】【課題】本発明は、従来のコーティング組成物では利用できなかった利点を有するコーティング組成物を提供する。【解決手段】高度の耐久性とともに、従来の剥離条件下での容易な除去性を有する、多層保護コーティングを調製する方法が開示される。本発明は、除去性である第一のコーティング組成物を基材への塗布と、それに続く高度に耐久性であるが、ただちに除去できない第二のコーティング組成物の塗布に基づく。好ましい第二のコーティング組成物は、単独で使用する場合に高架橋性の（従来の剥離条件下での）「非除去性」コーティングを提供するポリマーに基づく。結果として得られた多層コーティング組成物は、高度な耐洗剤性を提供しながら、容易な全般除去特性を保持している。【特許請求の範囲】
【請求項１】
多層コーティング組成物を調製する方法であって、
（ａ）第一のコーティング組成物を基材へ塗布する工程であって、第一のコーティング組成物がアセトンとテトラヒドロフランの１以上から選択される溶媒中で０．３〜０．９５のゲル分率を有するポリマー生成物を含み、第一のコーティング組成物を１回以上の別々の施用によって適用し、第一のコーティング組成物を各適用の後に乾燥させる工程と、
（ｂ）第二のコーティング組成物をステップ（ａ）の乾燥させた第一のコーティング組成物上へ塗布する工程であって、第二のコーティング組成物がアセトンとテトラヒドロフランの１以上から選択される溶媒中に０．９５より大きく０．９９までのゲル分率を有するポリマー生成物を含み、第二のコーティング組成物を１回以上の別々の施用によって適用し、第二のコーティング組成物を各適用の後に乾燥させる工程と、
を含む方法。
【請求項２】
第一のコーティング組成物が、
（１）重合モノマー単位として
（ａ）第一のポリマーの重量に基づいて３〜９０パーセントの、カルボン酸官能基を含むモノエチレン性不飽和モノマーと、
（ｂ）第一のポリマーの重量に基づいて０〜４０パーセントの、ビニルおよびヒドロキシ基から選択される１以上のペンダント反応性官能基を含む（メタ）アクリルモノマーと、
（ｃ）第一のポリマーの重量に基づいて０〜８０％の、１以上のビニル芳香族モノマーと、
（ｄ）第一のポリマーの重量に基づいて０〜９７パーセントの、１以上の（Ｃ１−Ｃ２０）アルキル（メタ）アクリル酸エステルモノマーと、
（ｅ）第一のポリマーの重量に基づいて０〜１０パーセントの、１以上の他の共重合可能なモノマーと、
（ｆ）第一のポリマーのカルボン酸基の当量に基づいて０〜９０パーセントの、多価金属イオンとを含む、第一のポリマー、
（２）重合モノマー単位として
（ａ）第二のポリマーの重量に基づいて３〜３０パーセントの、アミノ基官能性を含むモノエチレン性不飽和モノマーと、
（ｂ）第二のポリマーの重量に基づいて０．２〜９パーセントの、ビニル、エポキシおよびアセトアセトキシ基より選択される１以上のペンダント反応性官能基を含む（メタ）アクリルモノマーと、
（ｃ）第二のポリマーの重量に基づいて０〜８０パーセントの、１以上のビニル芳香族モノマー、
（ｄ）第二のポリマーの重量に基づいて０〜９７パーセントの、１以上の（Ｃ１−Ｃ２０）アルキル（メタ）アクリル酸エステルモノマー、および
（ｅ）第二のポリマーの重量に基づいて０〜１０パーセントの、１以上の他の共重合可能なモノマーを含む、第二のポリマー、
（３）
（ｉ）第一段階ポリマーであって、重合モノマー単位として
（ａ）第一段階ポリマーの重量に基づいて５〜５０パーセントの、１以上のカルボン酸、スルホン酸およびホスホン酸基より選択される酸官能基を含むモノエチレン性不飽和モノマーと、
（ｂ）第一段階ポリマーの重量に基づいて０〜６０パーセントの、ヒドロキシ、チオールおよびアミノ基より選択される１以上のペンダント反応性官能基を含む（メタ）アクリルモノマーと、
（ｃ）第一段階ポリマーの重量に基づいて０〜７０パーセントの、１以上のビニル芳香族モノマーと、
（ｄ）第一段階ポリマーの重量に基づいて１５〜９０パーセントの、１以上の（Ｃ１−Ｃ２０）アルキル（メタ）アクリル酸エステルモノマーと、
（ｅ）第一段階ポリマーの重量に基づいて０〜１０パーセントの、１以上の他の共重合可能なモノマーとを含む、第一段階ポリマーと、
（ｉｉ）イソシアナート、カルボジイミド、アジリジニルおよびエポキシ基の１以上より選択されるペンダント官能基を含む、多官能性架橋剤と、
を組み合わせることから誘導される第三のポリマー、
の１以上より選択されるアクリルベースポリマー生成物であって、
第一段階ポリマーは５，０００を超え２，０００，０００までの数平均分子量を有し、多官能性架橋剤は、第一段階ポリマー中の該当するペンダント反応性官能基１当量あたり、ペンダント官能基０．２〜５当量を供給するのに十分な量が使用される、請求項１に記載の方法。
【請求項３】
第一のコーティング組成物が、少なくとも２つのポリオール反応体およびポリイソシアナート反応体の反応生成物であるポリウレタンポリマーであって、重合単位として、
（ａ）ポリウレタンポリマーの重量に基づいて２〜５０パーセントの、カルボン酸官能基を含むポリオールと、
（ｂ）ポリウレタンポリマーの重量に基づいて２〜８０パーセントの、飽和または不飽和多価ポリオール、ポリエステルポリオール、ポリエーテルポリオールおよびポリ炭酸ポリオールの１以上より選択されるポリオールと、
（ｃ）ポリウレタンポリマーの重量に基づいて２０〜７０パーセントの、芳香族、環式脂肪族および脂肪族ポリイソシアナートの１以上より選択されるポリイソシアナート反応体と、
（ｄ）ポリウレタンポリマーの重量に基づいて０〜４０パーセントの、キャップポリアルキレングリコールおよびポリエーテルポリオールの１以上より選択されるポリエーテルとを含み、
カルシウムイオン架橋剤が、該当するカルボン酸官能基１当量あたり、０．０５〜０．９、当量のカルシウムイオンを供給するのに十分な量で存在する、請求項１に記載の方法。
【請求項４】
第二のコーティング組成物が、
（１）第一段階ポリマーであって、重合モノマー単位として、
（ａ）第一段階ポリマーの重量に基づいて０．１〜３０パーセントの、カルボン酸官能基を含むモノエチレン性不飽和モノマーと、
（ｂ）第一段階ポリマーの重量に基づいて０〜６０パーセントの、ビニル、エポキシ、ヒドロキシ、チオール、アセトアセトキシおよびアミノ基より選択される１以上のペンダント反応性官能基を含む（メタ）アクリルモノマーと、
（ｃ）第一段階ポリマーの重量に基づいて０〜７０パーセントの、１以上のビニル芳香族モノマーと、
（ｄ）第一段階ポリマーの重量に基づいて０〜９０パーセントの、１以上の（Ｃ１−Ｃ２０）アルキル（メタ）アクリル酸エステルモノマーと、
（ｅ）第一段階ポリマーの重量に基づいて０〜１０パーセントの、１以上の他の共重合性モノマーとを含む第一段階ポリマーと、
（２）イソシアナート、カルボジイミド、アジリジニル、ビニル、ヒドロキシ、チオール、アセトアセトキシ、アミノおよびエポキシ基の１以上より選択されるペンダント官能基を含む多官能性架橋剤と、
を組み合わせることから誘導されるアクリルベースポリマー生成物であって、
第一段階ポリマーが５，０００を超え２，０００，０００までの数平均分子量を有し、多官能性架橋剤が第一段階ポリマーの該当するペンダント反応性官能基１当量あたり、０．２〜１０当量のペンダント官能基を供給するのに十分な量で使用される、請求項１に記載の方法。
【請求項５】
第二のコーティング組成物が、重合モノマー単位として、
（ａ）ポリマーの重量に基づいて０〜３０パーセントの、カルボン酸官能基を含むモノエチレン性不飽和モノマーと、
（ｂ）ポリマーの重量に基づいて１〜８０パーセントの、イソシアヌレート、ペンダントビニル、ペンダントアセトアセトキシおよびペンダントアミノ基の１以上から選択される官能基を含む（メタ）アクリルモノマーと、
（ｃ）ポリマーの重量に基づいて０〜７０パーセントの、１以上のビニル芳香族モノマーと、
（ｄ）ポリマーの重量に基づいて０〜９０パーセントの、１以上の（Ｃ１−Ｃ２０）アルキル（メタ）アクリル酸エステルモノマーと、
（ｅ）ポリマーの重量に基づいて０〜１０パーセントの、１以上の他の共重合性モノマーと、を含むアクリルベースポリマー生成物である、請求項１に記載の方法。
【請求項６】
第二のコーティング組成物が、少なくとも１つのポリオール反応体およびポリイソシアナート反応体の反応生成物であるポリウレタンポリマーであって、重合単位として、
（ａ）ポリウレタンポリマーの重量に基づいて０〜２０パーセントの、カルボン酸官能基を含むポリオールと、
（ｂ）ポリウレタンポリマーの重量に基づいて１０〜８０パーセントの、飽和および不飽和多価アルコール、ポリエステルポリオール、ポリエーテルポリオールおよびポリカーボネートポリオールの１以上から選択されるポリオールと、
（ｃ）ポリウレタンポリマーの重量に基づいて１０〜３０パーセントの、芳香族、環式脂肪族および脂肪族ポリイソシアナートの１以上から選択されるポリイソシアナート反応体と、
（ｄ）ポリウレタンポリマーの重量に基づいて０〜４０パーセントの、キャップポリアルキレングリコールおよびポリエーテルポリオールの１以上から選択されるポリエーテルとを含む、請求項１に記載の方法。
【請求項７】
第二のコーティング組成物が、
（１）第一段階ポリマーであって、重合モノマー単位として、
（ａ）第一段階ポリマーの重量に基づいて０〜２０パーセントの、カルボン酸官能基を含むモノエチレン性不飽和モノマーと、
（ｂ）第一段階ポリマーの重量に基づいて０．５〜１００パーセントの、１以上のペンダント反応性アセトアセトキシ官能基を含む（メタ）アクリルモノマーと、
（ｃ）第一段階ポリマーの重量に基づいて０〜９５パーセントの、１以上の（Ｃ１−Ｃ２０）アルキル（メタ）アクリル酸エステルモノマーと、
（ｄ）第一段階ポリマーの重量に基づいて０〜１０パーセントの、１以上の他の共重合性モノマーとを含む、第一段階ポリマーと、
（２）第一段階ポリマーのアセトアセトキシ基１当量あたり０．１〜１．５当量のアミノ官能基を供給するのに十分な量の、ポリアミンおよびアミノシラン反応体からなる群の１以上から選択されるアミン含有反応体と、
を組み合わせることと、
ジアミンまたはシロキサン結合基の形成によってポリマー生成物を架橋することと、から誘導されるアクリルベースのポリマー生成物である、請求項１に記載の方法。
【請求項８】
（ａ）基材上に配置された、０．３〜０．９５のアセトン中のゲル分率を有するポリマー生成物を含む第一のコーティング組成物と、
（ｂ）第一のコーティング上に配置された、０．９５より大きく０．９９までのアセトン中のゲル分率を有するポリマー生成物を含む第二のコーティング組成物と、
を含む多層コーティングを支える基材を有する、コーティングされた表面組成物。
【請求項９】
第一のコーティング組成物が、重合モノマー単位として、
（ａ）ポリマーの重量に基づいて３〜９０パーセントの、カルボン酸官能基を含むモノエチレン性不飽和モノマーと、
（ｂ）ポリマーの重量に基づいて０〜４０パーセントの、ビニルおよびヒドロキシ基から選択される１以上のペンダント反応性官能基を含む（メタ）アクリルモノマーと、
（ｃ）ポリマーの重量に基づいて０〜８０パーセントの、１以上のビニル芳香族モノマーと、
（ｄ）ポリマーの重量に基づいて０〜９７パーセントの、１以上の（Ｃ１−Ｃ２０）アルキル（メタ）アクリル酸エステルモノマーと、
（ｅ）ポリマーの重量に基づいて０〜１０パーセントの、１以上の他の共重合性モノマーと、
（ｆ）ポリマーのカルボン酸基の当量に基づいて０〜９０パーセントの、多価金属イオンと、
を含むアクリルベースポリマー生成物である、請求項８に記載のコーティングされた表面組成物。
【請求項１０】
第二のコーティング組成物が、重合モノマー単位として、（ａ）ポリマーの重量に基づいて０〜３０パーセントの、カルボン酸官能基を含むモノエチレン性不飽和モノマーと、
（ｂ）ポリマーの重量に基づいて１〜８０パーセントの、１以上のイソシアヌレート、ペンダントビニル、ペンダントアセトアセトキシおよびペンダントアミノ基より選択される（メタ）アクリルモノマーと、
（ｃ）ポリマーの重量に基づいて０〜７０パーセントの、１以上のビニル芳香族モノマーと、
（ｄ）ポリマーの重量に基づいて０〜９０パーセントの、１以上の（Ｃ１−Ｃ２０）アルキル（メタ）アクリル酸エステルモノマーと、
（ｅ）ポリマーの重量に基づいて０〜１０パーセントの、１以上の他の共重合性モノマーと、
を含むアクリルベースポリマー生成物である、請求項８に記載のコーティングされた表面組成物。
【発明の詳細な説明】
【０００１】
【発明の属する技術分野】
本発明は耐久性が高く、さらに容易に除去可能な多層保護コーティングおよびその調製方法に関する。従来の容易に除去可能なコーティングを最初に基材に塗布し、続いて高耐久性で、それ自体はただちに除去できない第二のコーティングを塗布する。結果として生ずる本発明の多層コーティング組成物は、耐洗剤性（耐久性）および容易な除去特性の組み合わせが望ましいポリッシュ剤およびコーティング調合物において、特に有用である。
【０００２】
【従来の技術】
従来の高架橋性コーティング組成物は通常、従来の剥離操作（たとえば溶媒およびアンモニアまたはアミンによる処理）を用いて容易に除去できるコーティングを提供しない。高架橋性コーティングは、高度の耐久性特性（長期の磨耗および擦過耐性）のために望ましく、代表的な化学膨潤剤に暴露された場合に結果として生じたコーティングが著しく膨潤せず、基材から容易に除去されるのに十分な程度までフィルム完全性が阻害されないように、通常は、２成分（反応性）系、または架橋を誘発する外部エネルギー源（ＵＶ、電子ビーム）を必要とする系に基づいている。通常、高度の耐久性を確保するために、除去の容易性の低下は、高耐久性コーティング組成物の望ましくはないが許容される特性となっている。たとえば米国特許第５，３０６，７４４号で開示されているようなＵＶ硬化コーティング組成物はきわめて耐久性であるが、従来の剥離処理によってただちに除去されない。同様に、ポリウレタンタイプおよび他の潜在的な架橋機構（多成分系など）に基づく単一パッケージ架橋性コーティング調合物は、高度の耐久性特性（擦過、傷または引っかき耐性）を有するが、要求に応じてただちに除去できるという利点がない。加えて一部の架橋および後架橋手法は、臭気、環境汚染、毒性および適合性問題などの他の欠陥を被る。これらの高耐久性コーティングは、容易な除去性を本質的に欠いているため、通常は工場塗布コーティングや、たとえば高性能フローリングコーティングおよび工業用メンテナンスコーティングなどの特殊なエンドユーザ市場での使用に限定されている。
【０００３】
ポリッシュ剤の形の従来の容易に除去可能な保護コーティングは通常、基材の通常の使用で発生するしみ、土、損傷、磨耗および引っかきなどを受入れるか、または拒絶することによって、基礎基材を保護する犠牲コーティングのためのものであり、保護コーティングの有用なまたは外観上の寿命が終了すると、ポリッシュ剤は新たなコーティングに取り替えるために基材から容易に除去可能である。通常、除去性は（ｉ）金属イオン架橋剤が（たとえば重合アクリルまたはメタクリル酸からの）残留カルボキシル基と反応するように、金属イオン架橋剤を過剰な遊離カルボキシル基を含むポリマーに含有させることによって、または（ｉｉ）高レベルの酸官能基化アルカリ可溶性樹脂（ＡＳＲ）の調合物添加剤としての使用によって、これらの床ポリッシュ剤に与えられてきた。遊離カルボキシル基が比較的過剰であることにより、これらのコーティング組成物は化学膨潤剤（水性アンモニアまたはアミンなど）に暴露した場合に膨潤し、それゆえ剥離工程を施した場合にコーティングが容易に除去可能となる；膨潤現象は、フィルム完全性を阻害するようにコーティングの基材への密着および接着を妨害し、それゆえコーティングの、たとえばフローリング、天井、壁およびタイルなどの硬質表面である基材からの除去を促進する。しかし妥当な長期にわたる除去性のために、十分な酸官能性を光沢性ポリマーまたは光沢性調合物に添加した場合、アルカリ洗剤溶液による洗浄に対する光沢フィルムの耐性または耐久性は著しく低下する。あるいは強力な洗浄操作を見込んで光沢性ポリマー中の酸官能性または調合物中のＡＳＲの量を削減すると、長期に容易な除去性は損なわれる。
【０００４】
【発明が解決しようとする課題】
高架橋性コーティング高度の耐久性とさらに低架橋性であるが、低耐久性ではないコーティング組成物の両者の利点を有するコーティング組成物を提供することが望ましい。本発明が取り組む問題は、以前、従来のコーティング組成物では利用できなかった、これらの組み合わされた利点を有するコーティング組成物を提供する。
【０００５】
【課題を解決するための手段】
本発明は、（ａ）第一のコーティング組成物を基材へ塗布する工程であって、第一のコーティング組成物がアセトンとテトラヒドロフランの１以上から選択される溶媒中で０．３〜０．９５のゲル分率を有するポリマー生成物を含み、第一のコーティング組成物を１回以上の個別の塗布によって塗布して、第一のコーティング組成物を各塗布の後に乾燥させる工程と、（ｂ）第二のコーティング組成物をステップ（ａ）の乾燥させた第一のコーティング組成物上へ塗布する工程であって、第二のコーティング組成物がアセトンとテトラヒドロフランの１以上から選択される溶媒中に０．９５より大きく０．９９までのゲル分率を有するポリマー生成物を含み、第二のコーティング組成物を１回以上の個別の塗布によって塗布して、第二のコーティング組成物を各塗布の後に乾燥させる工程と、を含む多層コーティング組成物を調製する方法を提供する。
【０００６】
本発明はさらに、（ａ）基材上に配置された第一のコーティング組成物であって、アセトン中で０．３〜０．９５のゲル分率を有するポリマー生成物を含む第一のコーティング組成物と、（ｂ）第一のコーティング組成物上に配置された第二のコーティング組成物であって、０．９５より大きく０．９９までのゲル分率を有するポリマー生成物を含む第二のコーティング組成物を含む多層コーティングを有する基材を含む、コーティングされた表面組成物を提供し、該基材はフローリング、壁、天井およびタイル材料の１以上より選択される。
【０００７】
【発明の実施の形態】
我々は、高度の耐久性（耐洗剤性など）を有し、従来の剥離条件下での容易な除去性もさらに有する多層保護コーティングが、最初に除去可能なコーティングを基材に塗布し、続いて耐久性は高いが容易に除去できない第二のコーティングを（第一のコーティング上に）塗布することによって調製できることを発見した。第二のコーティング部分は、好ましくは高架橋性「非除去性」（単独で使用した場合、従来の剥離条件下で）組成物を供給するポリマーに由来する。結果として生じた多層コーティング組成物は、高度の耐洗剤性と容易な除去可能特性を併せ持っている。
【０００８】
本明細書で使用するように、文脈が明確に別途指示しない限り、以下の用語は明示された定義を有する。「アルキル（メタ）アクリレート」という語は、該当するアクリル酸またはメタクリル酸エステルのどちらかを指す；同様に、「（メタ）アクリル酸の」という用語は、アクリルまたはメタクリル酸およびエステルまたはアミドなどの該当する誘導体のどちらかを指す。「コポリマー」という用語は、２以上の異なるモノマーの単位を含むポリマー組成物を指す。コーティング組成物に関する「放射線硬化性」という用語は、ＵＶ放射、可視光または電子ビームなどの放射に対する暴露時に硬化コーティングを形成するコーティング組成物を指す。「紫外線放射」および「ＵＶ放射」という用語は、約１８０〜４００ナノメートルの範囲の波長を有する光スペクトルを指すのに互換的に用られる；可視光は、約４００〜８００ナノメートルの範囲の波長を有する光スペクトルを指す。「コーティング組成物」という用語は、基材上に硬化コーティングを形成するために、基材に塗布し、その後、（たとえば放射、空気硬化、後架橋または周囲温度乾燥などによって）固化させることが可能な水性ベースまたは溶媒ベースの液体組成物を指す。
【０００９】
「基材」という用語は、本発明のコーティング組成物が塗布されるどの表面（たとえばフローリング、壁、天井および階段などの垂直、水平または傾斜）も指し、たとえばビニル床タイル（任意にシーラーまたはプライマーによってコーティングされたタイルを含む）、セラミックタイル、木、金属、コンクリート、大理石、スレートおよび人造天然石などの、フローリング、壁、天井およびタイル材料を含む。好ましくはフローリング、壁、天井およびタイル材料は、ビニルポリマー、コンクリート、大理石、セラミックおよび木からなる群の１以上から選択される。
【００１０】
「ゲル分率値」という用語は、有機溶媒中のポリマーの膨潤性および従来の剥離条件下での該当するコーティング組成物の除去性に関する数値指標を指す；０．９５より大きいゲル分率値は、無視できる膨潤性を示し、０．９５未満の値を有するポリマーは膨潤可能と見なされる。「シーラー」および「プライマー」という用語は、本発明の方法で使用されるコーティング組成物の塗布前に、基材に直接塗布され、乾燥させるコーティング組成物を指すのに互換的に用いられる：プライマーまたはシーラー組成物は、本発明の目的のために、従来の剥離条件下では非除去性であると見なされる。
【００１１】
引用するすべてのパーセンテージは別途指定しない限り、含まれるポリマーまたは組成物の総重量に基づいて、重量パーセント（％）で表される。本明細書では、以下の略語が使用される：ｇ＝グラム、ｃｍ＝センチメートル、ｃｍ２＝平方センチメートル、ｍＪ＝ミリジュール。別途規定しない限り、表示する範囲は両端の値を含み、組合せ可能として示され、温度は摂氏（℃）である。
【００１２】
本発明の方法は、以下の説明によって例示される。基材は、従来の剥離条件下で容易に除去可能な第一のコーティング組成物（ベースコート）によってコーティングされ、ここで第一のコーティング組成物は有機溶媒中で０．３０〜０．９５のゲル分率値を有する。第一のコーティング組成物は通常、１ステップで塗布され、乾燥させる；任意に第一のコーティングは複数のステップで塗布してもよく、各塗布は次の塗布の前に乾燥させる；複数塗布の場合、２〜５の個別の塗布が通常使用され、続いて第一のコーティング組成物を硬化させる最終乾燥ステップを行う。本発明で有用なコーティング組成物は、１０℃もの低温で容易に乾燥する。本発明において、「乾燥させる」（「各塗布は次の塗布の前に乾燥させる」などのように）は、軽い指圧で触っても表面がもはや柔軟でも、粘着性でもない程度まで、コーティング組成物が乾燥および硬化することを指す。
【００１３】
第一のコーティング組成物が表面上に塗布された後、第二のコーティング組成物（トップコート）が乾燥した第一のコーティング組成物に加えて塗布され、そこで第二のコーティング組成物は、有機溶媒中で０．９５を超え０．９９までのゲル分率値を有する。第一のコーティング組成物の塗布に関して上述したのと同様に、第二のコーティング組成物は１以上の個別の塗布にて塗布され、各塗布は次の塗布の前に乾燥させ、続いて第二のコーティング組成物を乾燥および硬化させる最終乾燥ステップを行う。第二のコーティング組成物自体は、硬質表面基材に直接、または任意に基材に塗布されたプライマーまたはシーラー層上に塗布された場合は、高度に耐久性であり、従来の剥離条件下では耐除去性（「非除去性」）である。しかし結果として生じた本発明の多層コーティング組成物は、第一のコーティング組成物上に塗布された第二のコーティング組成物を含み、高度な耐久性および耐洗剤性を供給し、さらに従来の除去条件下で容易に除去可能である。
【００１４】
本発明において、従来の剥離条件とは、コーティング基材からのコーティング全体の除去を供給するために、アミンまたはアンモニア（少なくとも１０〜３０分の典型的な接触時間）を含む溶液（水性、水−アルコールまたは溶媒含有混合物）の存在下で、ある形式の機械的磨耗（たとえば拭き取り、ブラッシングまたはこすり洗い）の使用を指す。
【００１５】
容易に除去可能な第一のコーティング組成物として使用するのに適切な組成物は、有機溶媒中で０．３０〜０．９５、好ましくは０．４〜０．９、およびさらに好ましくは０．５〜０．８のゲル分率値を有する組成物である；第一のコーティング組成物は、水性ベースまたは溶媒ベースでもよい。本発明のベースコート床磨き組成物は通常、酸官能残基を含む、１以上の水不溶性エマルジョンポリマーの水性懸濁液または分散液および、任意に多価金属イオンまたは複合架橋剤を含む。そのような第一のコーティング組成物はたとえば、以下で述べるポリマー（１）、（２）および（３）の１以上より選択されるアクリルベースポリマー生成物を含む。
【００１６】
（１）第一のポリマーであって、重合モノマー単位として（ａ）第一のポリマーの重量に基づいて３〜９０、好ましくは６〜３０およびさらに好ましくは１０〜１５パーセントの、カルボン酸官能基を含むモノエチレン性不飽和モノマーと、（ｂ）第一のポリマーの重量に基づいて０〜４０、好ましくは０〜２５およびさらに好ましくは０〜１５パーセントの、ビニルおよびヒドロキシ基から選択される１以上のペンダント反応性官能基を含む（メタ）アクリルモノマーと、（ｃ）第一のポリマーの重量に基づいて０〜８０パーセントの、１以上のビニル芳香族モノマーと、（ｄ）第一のポリマーの重量に基づいて０〜９７、好ましくは２０〜９０およびさらに好ましくは６０〜８０パーセントの、１以上の（Ｃ１−Ｃ２０）アルキル（メタ）アクリル酸エステルモノマーと、（ｅ）第一のポリマーの重量に基づいて０〜１０パーセントの、１以上の他の共重合可能なモノマーと、（ｆ）第一のポリマーのカルボン酸基の当量に基づいて０〜９０、好ましくは５〜８０およびさらに好ましくは２０〜７５パーセントの、好ましくは亜鉛、カルシウム、マグネシウムおよびジルコニウムからなる群の１以上から選択される多価金属イオンとを含む、第一のポリマー。ポリマー（１）を代表する第一のコーティング組成物調製に関するさらなる一般的および具体的な詳細については、米国特許第４，１５０，００５号、第４，５１７，３３０号、第５，１４９，７４５号および第５，６７６，７４１号を調べてもよい。
【００１７】
（２）第二のポリマーであって、重合モノマー単位として（ａ）第二のポリマーの重量に基づいて３〜３０および好ましくは５〜２０パーセントの、アミノ基官能性を含むモノエチレン性不飽和モノマーと、（ｂ）第二のポリマーの重量に基づいて０．２〜９、好ましくは０．２〜１．５およびさらに好ましくは０．４〜１パーセントの、ビニル、エポキシおよびアセトアセトキシ基より選択される１以上のペンダント反応性官能基を含む（メタ）アクリルモノマーと、（ｃ）第二のポリマーの重量に基づいて０〜８０パーセントの、１以上のビニル芳香族モノマーと、（ｄ）第二のポリマーの重量に基づいて０〜９７パーセントの、１以上の（Ｃ１−Ｃ２０）アルキル（メタ）アクリル酸エステルモノマーと、（ｅ）第二のポリマーの重量に基づいて０〜１０パーセントの、１以上の他の共重合可能なモノマーとを含む、第二のポリマー。ポリマー（２）を代表する第一のコーティング組成物調製に関するさらなる一般的および具体的な詳細については、米国特許第５，６７６，７４１号を調べてもよい。
【００１８】
（３）第三のポリマーであって、（ｉ）第一段階ポリマーであって、重合モノマー単位として（ａ）第一段階ポリマーの重量に基づいて５〜５０パーセントの、１以上のカルボン酸、スルホン酸およびホスホン酸基より選択される酸官能基を含むモノエチレン性不飽和モノマーと、（ｂ）第一段階ポリマーの重量に基づいて０〜６０パーセントの、ヒドロキシ、チオールおよびアミノ基より選択される１以上のペンダント反応性官能基を含む（メタ）アクリルモノマーと、（ｃ）第一段階ポリマーの重量に基づいて０〜７０パーセントの、１以上のビニル芳香族モノマーと、（ｄ）第一段階ポリマーの重量に基づいて１５〜９０パーセントの、１以上の（Ｃ１−Ｃ２０）アルキル（メタ）アクリル酸エステルモノマーと、（ｅ）第一段階ポリマーの重量に基づいて０〜１０パーセントの、１以上の他の共重合可能なモノマーを含む、第一段階ポリマーと、（ｉｉ）イソシアナート、カルボジイミド、アジリジニルおよびエポキシ基の１以上より選択されるペンダント官能基を含む、多官能性架橋剤と、を組合わせて誘導される第三のポリマーであって、第一段階ポリマーは５，０００を超え２，０００，０００までの数平均分子量を有し、多官能性架橋剤は、第一段階ポリマー中の該当するペンダント反応性官能基１当量あたり、ペンダント官能基０．２〜５当量を供給するのに十分な量が使用される第三のポリマー。第一段階ポリマーのカルボン酸官能基は、上述した「該当するペンダント反応性官能基」に含まれる。
【００１９】
上述のポリマー（１）、（２）および（３）に関して、適切なカルボン酸モノマーは、不飽和モノカルボン酸およびジカルボン酸モノマーなどの、モノエチレン性不飽和（Ｃ３−Ｃ９）カルボン酸モノマーを含む。たとえば不飽和モノカルボン酸は、アクリル酸（ＡＡ）、メタクリル酸（ＭＡＡ）、α−エタクリル酸、β，β−ジメチルアクリル酸、ビニル酢酸、アリル酢酸、エチリジン酢酸、プロピリジン酢酸、クロトン酸、アクリルオキシプロピオン酸およびその該当するアルカリならびに金属塩を含む。適切な不飽和ジカルボン酸モノマーはたとえば、マレイン酸、無水マレイン酸、フマル酸、イタコン酸、シトラコン酸、メサコン酸、メチレンマロン酸、および該当するそのアルカリならびに金属塩を含む。他の適切な酸モノエチレン性不飽和モノマーは、不飽和脂肪族ジカルボン酸の部分エステル（アルカリハーフエステル）；たとえばアルキル基が１〜６の炭素原子を含むイタコン酸、フマル酸およびマレイン酸のアルカリハーフエステル（メチルイタコン酸塩、ブチルイタコン酸塩、エチルフマル酸塩、ブチルフマル酸塩およびメチルマレイン酸塩）を含む。好ましくはモノエチレン性不飽和（Ｃ３−Ｃ９）カルボン酸モノマーは、アクリル酸、メタクリル酸および該当するそのアルカリおよび金属塩の１以上より選択される。
【００２０】
上述のポリマー（１）、（２）および（３）に関して、ペンダント反応性官能基を含む適切な（メタ）アクリルモノマーは、以下の：たとえばメタクリル酸ヒドロキシエチル、アクリル酸ヒドロキシエチル、メタクリル酸ヒドロキシプロピルおよびアクリル酸ヒドロキシプロピルなどのヒドロキシ（Ｃ１−Ｃ４）アルキル（メタ）アクリレートである、ヒドロキシ官能性（メタ）アクリルモノマーであり、好ましくはヒドロキシ官能性（メタ）アクリルモノマーはメタクリル酸ヒドロキシエチル（ＨＥＭＡ）である；たとえばジメチルアミノプロピル（メタ）アクリルアミド、（メタ）アクリル酸ジメチルアミノエチル、（メタ）アクリル酸ジメチルアミノプロピル、（メタ）アクリル酸ｔ−ブチルアミノエチルおよびアクリル酸メチアミノエチルなどの、アミノ官能性またはアミノ基含有（メタ）アクリルモノマー；たとえばメタクリル酸２−メルカプトプロピルなどの、チオール官能性（メタ）アクリルモノマー；たとえばメタクリル酸アリルおよび（メタ）アクリル酸グリシジルなどの、ビニル含有モノマー；たとえば（メタ）アクリル酸グリシジルなどの、エポキシ（メタ）アクリルモノマー；および、たとえばメタクリル酸アセトアセトキシエチル、（アセト酢酸２−（メタクリロイルオキシ）エチル）、アクリル酸アセトアセトキシエチル、アクリル酸アセトアセトキシプロピル、メタクリル酸アセトアセトキシプロピル、アクリル酸アセトアセトキシブチル、メタクリル酸アセトアセトキシブチル、アクリル酸２，３−ジ（アセトアセトキシ）プロピルおよびメタクリル酸２，３−ジ（アセトアセトキシ）プロピルなどの、アセトアセトキシ基を含むものなどの、アミン反応性または空気硬化性（メタ）アクリルモノマー、を含む。上記に加えて、ジビニルベンゼンおよびアセト酢酸アリルなどのペンダント反応性官能基を含む非（メタ）アクリルモノマーも使用できる。
【００２１】
上述のポリマー（１）、（２）および（３）に関して、適切なビニル芳香族モノマーはたとえば、スチレン、α−メチルスチレン、およびビニルトルエン、２−ブロモスチレン、４−クロロスチレン、２−メトキシスチレン、４−メトキシスチレン、α−シアノスチレン、アリルフェニルエーテルおよびアリルトリルエーテルなどの置換スチレンを含む。ビニル芳香族モノマーは存在する場合は、好ましくはスチレンである。
【００２２】
上述のポリマー（１）、（２）および（３）に関して、適切な（Ｃ１−Ｃ２０）アルキル（メタ）アクリル酸エステルモノマーはたとえば、アクリル酸メチル、アクリル酸エチル、アクリル酸プロピル、アクリル酸イソプロピル、アクリル酸ブチル、アクリル酸イソブチル、アクリル酸二級ブチル、アクリル酸三級ブチル、メタクリル酸メチル、メタクリル酸エチル、メタクリル酸プロピル、メタクリル酸イソプロピル、メタクリル酸シクロプロピル、メタクリル酸ブチルならびにメタクリル酸イソブチル、メタクリル酸ヘキシルならびにメタクリル酸シクロヘキシル、アクリル酸シクロヘキシル、メタクリル酸イソボルニル、アクリル酸２−エチルヘキシル（ＥＨＡ）、メタクリル酸２−エチルヘキシル、（メタ）アクリル酸オクチル、（メタ）アクリル酸デシル、（メタ）アクリル酸イソデシル、（メタ）アクリル酸ウンデシル、（メタ）アクリル酸ドデシル（（メタ）アクリル酸ラウリルとしても知られる）、（メタ）アクリル酸トリデシル、（メタ）アクリル酸テトラデシル（（メタ）アクリル酸ミリスチルとしても知られる）、（メタ）アクリル酸ペンタデシル、（メタ）アクリル酸ヘキサデシル（（メタ）アクリル酸セチルとしても知られる）、（メタ）アクリル酸ヘプタデシル、（メタ）アクリル酸オクタデシル（（メタ）アクリル酸ステアリルとしても知られる）、（メタ）アクリル酸ノナデシル、（メタ）アクリル酸エイコシルおよびそれらの組合せを含む。通常、（Ｃ１−Ｃ２０）アルキル（メタ）アクリル酸エステルは、（Ｃ１−Ｃ８）アルキル（メタ）アクリル酸エステルおよび好ましくは（Ｃ１−Ｃ８）アルキルアクリル酸エステルである；さらに好ましくは、（Ｃ１−Ｃ８）アルキルアクリル酸エステルは、アクリル酸メチル、アクリル酸エチル、アクリル酸ブチルおよびアクリル酸２−エチルヘキシルより選択される；最も好ましくは、アクリル酸エステルはアクリル酸ブチルおよびアクリル酸２−エチルヘキシルより選択される。
【００２３】
上述のポリマー（１）、（２）および（３）に関して、適切な他の重合可能なモノマーはたとえば、ブタジエン、ジビニルベンゼン、アクリロニトリル、メタアクリロニトリル、クロトノニトリル、α−クロロアクリロニトリル、エチルビニルエーテル、イソプロピルビニルエーテル、イソブチルビニルエーテル、ブチルビニルエーテル、ジエチレングリコールビニルエーテル、デシルビニルエーテル、エチレン、メチルビニルチオエーテルおよびプロピルビニルチオエーテル、ビニルアルコールのエステル（ギ酸ビニル、酢酸ビニル、プロピオン酸ビニル、酪酸ビニルおよびベルサト酸ビニルなど）、ジ（メタ）アクリル酸ポリ（アルキレンオキシド）、アクリル酸ブタンジオール、アクリル酸３−クロロ−２−ヒドロキシプロピル；エチレン性不飽和（Ｃ３−Ｃ６）カルボン酸のアミド、１または２の（Ｃ１−Ｃ４）アルキル基、アクリルアミド、メタクリルアミドおよびＮ−メチロール（メタ）アクリルアミドによって窒素位置で置換されたエチレン性不飽和（Ｃ３−Ｃ６）カルボン酸のアミド；スルホン酸またはホスホン酸基を含むモノエチレン性不飽和モノマー（２−アクリルアミド−２−メチル−１−プロパンスルホン酸、２−メタクリルアミド−２−メチル−１−プロパンスルホン酸、３−メタクリル−アミド−２−ヒドロキシプロパンスルホン酸、アリルスルホン酸、メタアリルスルホン酸、アリルオキシベンゼンスルホン酸、メタアリルオキシベンゼンスルホン酸、２−ヒドロキシ−３−（２−プロペニルオキシ）プロパンスルホン酸、２−メチル−２−プロペン−１−スルホン酸、スチレンスルホン酸、ビニルスルホン酸、メタクリル酸２−スルホエチル、アクリル酸３−スルホプロピル、メタクリル酸３−スルホプロピル、スルホメチルアクリルアミド、スルホメチルメタクリルアミドおよびメタクリル酸ホスホエチルなど）；およびポリマー組成物中にすでに別に存在していないアセトアセトキシ含有、カルボキシル含有、ビニル含有、アミノ含有、エポキシ含有、チオール含有およびヒドロキシ含有モノマー、を含む。
【００２４】
上述のポリマー（１）に関して、適切な多価金属イオンはたとえば、亜鉛、カドミウム、ニッケル、ジルコニウム、ストロンチウム、スズ、カルシウム、マグネシウムおよび銅を含み；多価金属イオンは好ましくは、亜鉛、カルシウム、マグネシウムおよびジルコニウムからなる群の１以上より選択される。多価金属イオンおよび任意にアルカリ金属の塩基水酸化物または塩の量は、使用する場合、ポリマー中の酸残基の当量の５〜８０％である。適切な一価アルカリ金属イオンはたとえば、リチウム、ナトリウムおよびカリウムイオンを含む。多価金属イオンによって架橋された水性ベースエマルジョンポリマーの調製に関するさらなる一般的および具体的な詳細については、米国特許第４，５１７，３３０号および第５，１４９，７４５号を調べてもよい。任意の多価金属イオンは通常、コーティング組成物の水性溶媒（４〜８のｐＨ）に、たとえばＣａＣＯ３、ＺｎＯおよびＭｇ（ＯＨ）２などの該当する金属イオンの酸化物、水酸化物、アンモニアまたはポリアミン錯体、および炭酸塩および重炭酸塩の水性スラリーとして添加される。多価金属イオンは、コーティング組成物にその調合のどの段階でも、包含させてもよい。同様に、アルカリ金属の塩基性塩は、コーティング組成物の調合のどの段階でも、多価金属イオンとともに含有させてもよい。
【００２５】
上述のポリマー（３）に関して、適切な多官能性架橋剤は、イソシアナート、カルボジイミド、アジリジニルおよびエポキシ基より選択される１以上のペンダント官能基を含むものを含む。ペンダント官能基がイソシアナート基である場合、第一段階ポリマー中の該当する反応性ヒドロキシまたはチオール官能基と反応する。ペンダント官能基がカルボジイミドである場合、第一段階ポリマー中の該当するカルボキシル反応性官能基と反応する。ペンダント反応性官能基がアジリジニルまたはエポキシ基である場合、主に第一段階ポリマー中の該当するチオールまたはアミノ反応性官能基と反応する。
【００２６】
適切なポリイソシアナート、ポリカルボジイミド、ポリアジリジニルおよびポリエポキシ架橋剤は、所望のペンダント官能基によって適切に置換された脂肪族、芳香族（またはその混合物）主鎖ポリマーをベースとしてもよい。たとえば主鎖ポリマーは、ペンダント官能基がポリマー形成中にまたは反応後に組み込まれる、従来のビニル重合または縮重合反応によって調製できる。通常、上述のタイプ（３）ポリマー調製時に第一段階ポリマーに対して使用される多官能性架橋剤の量は、第一段階ポリマー中の該当するペンダント反応性官能基１当量あたり、イソシアナート、カルボジイミド、アジリジニルおよびエポキシ官能基の０．２〜５、好ましくは０．４〜４およびさらに好ましくは０．６〜２当量を供給するのに十分な量となる。通常、これは第一段階ポリマーの重量に基づいて、１〜９０％、好ましくは５〜７５％およびさらに好ましくは１０〜５０％のポリ多官能性架橋剤に相当する。
【００２７】
多官能性架橋剤のペンダント官能基がカルボジイミド、アジリジニルおよびエポキシ基である場合、主鎖ポリマーは、カルボジイミド、アジリジニルおよびエポキシ基を結合する後反応が可能である、該当する官能基（メタクリル酸グリシジルなど）または反応性基を有する適切などのビニルモノマーをベースとしてもよい。あるいは、イソシアナート、カルボジイミド、アジリジニルまたはエポキシ基官能性に基づく多官能性架橋剤は、それらが架橋有効性の点で「多官能性」である限り、非ポリマー材料に由来してもよい。適切なポリエポキシド架橋剤はたとえば、１，２，３，４−ジエポキシブタン、１，２，４，５−ジエポキシペンタン、１，２，５，６−ジエポキシヘキサン、１，２，７，８−ジエポキシオクタン、１，４−および１，３−ジビニルベンゼンジエポキシドなどの（Ｃ４−Ｃ８）ジエポキシアルカンおよびジエポキシアルアルカン、（Ｃ６−Ｃ１５）ポリフェノールポリグリシジルエーテル（４，４’−イソプロピリデンジフェノールジグリシジルエーテル（ビスフェノールＡジグリシジルエーテルとしても知られる）およびヒドロキノンジグリシジルエーテルなど）、エチレングリコールジグリシジルエーテル、ジエチレングリコールジグリシジルエーテル、ポリエチレングリコールジグリシジルエーテル、グリセリンジグリシジルエーテルならびにトリグリシジルエーテル、プロピレングリコールジグリシジルエーテルならびにブタンジオールグリシジルエーテルなどの（Ｃ２−Ｃ６）アルカンポリオールおよびポリ（アルキレングリコール）のポリグリシジルエーテル、およびエリトリトール、トリメチロールエタンおよびトリメチロールプロパンのポリグリシジルエーテルを含む。
【００２８】
適切なポリアジリジニル架橋剤はたとえば、ペンタエリトリトール−トリス［プロピオン酸β−（Ｎ−アジリジニル）］、トリメチロールプロパン−トリス［プロピオン酸β−（Ｎ−アジリジニル）］、ペンタエリトリトール−ビス［プロピオン酸β−（Ｎ−アジリジニル）］およびトリメチロールプロパン−ビス−［プロピオン酸β−（Ｎ−アジリジニル）］などの、（Ｃ２−Ｃ６）アルカンポリオールのポリアジリジニル誘導体を含む。
【００２９】
多官能性架橋剤のペンダント官能基がイソシアナート基である場合、架橋剤は通常、ポリイソシアナートと呼ばれ、たとえば、水分散性ポリイソシアナートならびにポリイソシアナートの混合物、たとえばＢａｙｅｒ　Ｃｏｒｐｏｒａｔｉｏｎ（Ｂａｙｈｙｄｕｒ（登録商標）ＸＰ−７０６３、ＸＰ−７１４８およびＸＰ−７１６５ポリイソシアナートなど）、Ｍｉｌｅｓ　ＣｏｒｐｏｒａｔｉｏｎまたはＲｈｏｄｉａ　Ｃｏｒｐｏｒａｔｉｏｎから市販されているものなどである。多価架橋剤として使用される水分散型親水性改質ポリイソシアナートに関するさらなる一般的および具体的な詳細については、米国特許第５，２５２，６９６号を調べてもよい。適切なポリイソシアナートはたとえば、１，４−ジイソシアナトブタン、１，６−ジイソシアナトヘキサン（ＨＤＩ）、１，５−ジイソシアナト−２，２−ジメチルペンタン、２，２，４−トリメチル−１，６−ジイソシアナトヘキサン、２，４，４−トリメチル−１，６−ジイソシアナトヘキサン、１，１０−ジイソシアナト−デカン、１，３−ジイソシアナトシクロヘキサン、１，４−ジイソシアナトシクロヘキサン、１−イソシアナト−３，３，５−トリメチル−５−イソシアナトメチルシクロヘキサン（イソホロンジイソシアナート、ＩＰＤＩ）、４，４’−ジイソシアナトジクロロヘキシルメタン、トリイソシアナート（２，４，４’−トリイソシアナトジフェニルエーテル、４，４’，４”−トリイソシアナトトリフェニルメタンおよび三量体１，６−ジイソシアナトヘキサンなど）および二量体１，６−ジイソシアナトヘキサンの誘導体をベースとするものを含む。多官能性架橋剤として使用されるポリイソシナナートは好ましくは、１，６−ジイソシアナトヘキサンの親水性改質誘導体をベースとしている。別のポリイソシアナートはたとえば、２，４−および２，６−トリレンジイソシアナート、ｍ−フェニレンジイソシアナート、キシレンジイソシアナート、４，４’−ビフェニレンジイソシアナート、１，５−ナフチレンジイソシアナートなどの芳香族ジイソシアナートをベースとするものを含み；多官能性架橋剤として使用されるポリイソシアナートは好ましくは、実質的に芳香族イソシアナート誘導体を含まず、すなわち多官能性架橋剤の重量に基づいて０から５％未満、さらに好ましくは０から１％未満および最も好ましくは０から０．５％未満の芳香族イソシアナート誘導体である。
【００３０】
第一のコーティング組成物として使用するのに適した上述の（１）、（２）および（３）アクリルベースポリマーに加えて、酸官能基化ポリウレタンポリマーも使用できる。たとえば、第一のコーティング組成物は、重合単位として（ａ）ポリウレタンポリマーの重量に基づいて２〜５０、好ましくは５〜１５パーセントの、カルボン酸官能基を含むポリオールと、（ｂ）ポリウレタンポリマーの重量に基づいて２〜８０、好ましくは３０〜７０パーセントの、飽和または不飽和多価ポリオール、ポリエステルポリオール、ポリエーテルポリオールおよびポリカーボネートポリオールの１以上より選択されるポリオールと、（ｃ）ポリウレタンポリマーの重量に基づいて２０〜７０、好ましくは３０〜５０パーセントの、芳香族、環式脂肪族および脂肪族ポリイソシアナートの１以上より選択されるポリイソシアナート反応体と、（ｄ）ポリウレタンポリマーの重量に基づいて０〜４０パーセントの、キャップされたポリアルキレングリコールおよびポリエーテルポリオールの１以上より選択されるポリエーテルと、を含む少なくとも２つのポリオール反応体およびポリイソシアナート反応体の反応生成物であるポリウレタンポリマーでもよく、カルシウムイオン架橋剤は、該当するカルボン酸官能基１当量あたり、０．０５〜０．９、好ましくは０．３〜０．６当量のカルシウムイオンを供給するのに十分な量で存在する。
【００３１】
酸官能基化ポリウレタンポリマーは通常、塩基触媒の存在下で有機溶媒中におけるジオール化合物（ポリプロピレングリコールなど）、ジイソシアナート化合物（イソホロンジイソシアナートなど）およびポリヒドロキシカルボン酸（２，２−ジメチロールプロピオン酸など）の反応から生成されるプレポリマーとして調製され、さらにプレポリマーはポリアミンなどの鎖伸長剤と反応させる。適切なポリオール、酸官能基化ポリオールおよびポリイソシアナート反応体のさらなる例は、ポリマー（６）の考察で述べられている。
【００３２】
酸官能基化ポリウレタンは好ましくは、ポリウレタンの１繰り返し単位あたり２〜２０の酸官能基を有する。カルシウム架橋を生成するために有用な適切なカルシウム化合物はたとえば、酸化カルシウム、水酸化カルシウムおよび炭酸カルシウムを含む。第一のコーティング組成物として有用な酸官能基化ポリウレタンポリマーの調製に関するさらなる一般的および具体的な詳細については、米国特許第５，９１２，２９８号を調べてもよい。
【００３３】
任意にシーラーまたはプライマーコーティング組成物は、第一のコーティング組成物の塗布前に基材に塗布し、乾燥させてもよく、それゆえ第一のコーティング組成物が結合する、基材上の層が供給される。適切なプライマー組成物はたとえば、約２〜約４０％および好ましくは４〜１５％の固体含有率を有するアクリルポリマーラテックスを含む。アクリルポリマーラテックスは好ましくは、本質的に疎水性であるが、いくつかの親水性基を含むことがある。適切なプライマー組成物は、約４０重量％のポリマー固体含有率を有するＲＯＳＨＩＥＬＤ（登録商標）３１２０エマルジョンなどの、Ｒｏｈｍ　ａｎｄ　Ｈａｓｓ　Ｃｏｍｐａｎｙ（米国、ペンシルベニア州、フィラデルフィア）から市販されているものを含む；好ましくはこのエマルジョン濃縮物は、プライマーとして塗布される前に水で希釈される（エマルジョン１部あたり水１〜９部の比まで）。上述のＲＯＳＨＩＥＬＤ（登録商標）３１２０エマルジョンを含むプライマー調合物は好ましいが、たとえばＣＯＲＮＥＲＳＴＯＮＥ（登録商標）シーラー（Ｍｉｎｎｅｓｏｔａ　Ｍｉｎｉｎｇ　ａｎｄ　Ｍａｎｕｆａｃｔｕｒｉｎｇ　Ｃｏｍｐａｎｙ（米国、ミネソタ州、セント・ポール）より入手可能）、ＴＯＰＬＩＮＥ（登録商標）シーラー（Ｍｉｎｎｅｓｏｔａ　Ｍｉｎｉｎｇ　ａｎｄ　Ｍａｎｕｆａｃｔｕｒｉｎｇ　Ｃｏｍｐａｎｙ（米国、ミネソタ州、セント・ポール）より入手可能）およびＴＥＣＨＮＩＱＵＥ（登録商標）シーラー（米国、ウィスコンシン州、ミルウォーキー、Ｓ．Ｃ．ジョンソン）などの他の市販材料もプライマーまたはシーラーとして使用できる。
【００３４】
プライマー調合物は、たとえばワイピング、ブラッシングおよび噴霧などの、適切などの方法によっても、基材に塗布できる。ラテックスは通常、周囲条件下で乾燥され、本発明で使用する第一のコーティング組成物を次に塗布し、乾燥および硬化させる。
【００３５】
本発明の方法で有用である、適切な高い耐久性で非除去性の第二のコーティング組成物（トップコート）は、０．９５を超え０．９９までの、好ましくは０．９６〜０．９８のゲル分率値を有するポリマーをベースとするものを含み；第二のコーティング組成物は水性ベースでも、溶媒ベースでもよい。理論に縛られたくはないが、高い耐久性の第二のコーティング組成物は、従来の剥離操作で使用される成分（溶媒またはアミン）に対する多少の透過性、それゆえ１．０未満のゲル分率値を有するはずであるので、多層コーティング組成物全体を膨潤させ、次に除去するために、剥離溶液の一部は（第二のコーティング組成物が配置される）第一のコーティング組成物に到達できる。
【００３６】
特に適切な第二のコーティング組成物は、放射線硬化性組成物、架橋剤を含む多成分組成物、およびコーティングフィルムを形成する高度に予備架橋された組成物である。放射線硬化性コーティングの代表は、ヒドロキシアルキル（メタ）アクリレートと反応する少なくとも３の末端反応基を有する多官能性イソシアヌレートの重合単位を含む組成物であり；このタイプのコーティング組成物の使用に関するさらなる一般的および具体的な詳細について、米国特許第６，１９７，８４４号を調べてもよい。
【００３７】
光重合は、光開始剤の存在下でのエチレン性不飽和化合物の照射を含み、ここで「光開始剤」は、光と相互作用して、フリーラジカル重合の開始に適したフリーラジカルを生成させるどの物質または物質の組合せも指す。光重合は、フリーラジカル重合反応系のラジカルが紫外線（ＵＶ）または可視光照射、またはその組合せによって生成されるときに生じる。
【００３８】
光重合は、金属、紙、木およびプラスチック基材の保護コーティングの形成に利用できる。代表的な利用法は、光重合ならびに、多不飽和モノマーの使用により実現される架橋との組合せを含む。適切な系はアクリレート、不飽和ポリエステルおよびスチレンベース組成物を含む。
【００３９】
さらに、光沢および耐磨耗性を与えるために、ＵＶ硬化性保護コーティングをシート製造工程中にビニルフローリングに塗布してもよい。これらのコーティング組成物の硬化は、硬化工程での酸素の有害な影響を最小限にするために、不活性雰囲気下で高強度光を用いて実施する。これらの保護コーティングは基材への塗布の後、剥離パッドまたはブラシなどを用いた化学剥離組成物の塗布などの、従来の剥離方法を用いては、塗布されたフローリングから通常は容易に剥離することはできない。
【００４０】
本発明の方法において高い耐久性の第二のコーティング組成物として使用するために適した組成物はたとえば、以下で説明するポリマー（４）、（５）、（６）および（７）を含む。
【００４１】
（４）（１）重合モノマー単位として（ａ）第一段階ポリマーの重量に基づいて０．１〜３０パーセントの、カルボン酸官能基を含むモノエチレン性不飽和モノマーと、（ｂ）第一段階ポリマーの重量に基づいて０〜６０パーセントの、ビニル、エポキシ、ヒドロキシ、チオール、アセトアセトキシおよびアミノ基より選択される１以上のペンダント反応性官能基を含む（メタ）アクリルモノマーと、（ｃ）第一段階ポリマーの重量に基づいて０〜７０パーセントの、１以上のビニル芳香族モノマーと、（ｄ）第一段階ポリマーの重量に基づいて０〜９０パーセントの、１以上の（Ｃ１−Ｃ２０）アルキル（メタ）アクリル酸エステルモノマーと、（ｅ）第一段階ポリマーの重量に基づいて０〜１０パーセントの、１以上の他の共重合性モノマーと、を含む第一段階ポリマーと、（２）イソシアナート、カルボジイミド、アジリジニル、ビニル、ヒドロキシ、チオール、アセトアセトキシ、アミノおよびエポキシ基の１以上より選択されるペンダント官能基を含む多官能性架橋剤とを組み合わせることから誘導されるアクリルベースポリマー生成物であって、第一段階ポリマーが５，０００を超え２，０００，０００までの数平均分子量を有し、多官能性架橋剤が第一段階ポリマーの該当するペンダント反応性官能基１当量あたり、０．２〜１０当量のペンダント官能基を供給するの十分な量で使用される、アクリルベースポリマー生成物。
【００４２】
ポリマー（４）の好ましい実施形態は、（１）重合モノマー単位として（ａ）第一段階ポリマーの重量に基づいて１〜２０パーセントの、カルボン酸官能基を含むモノエチレン性不飽和モノマーと、（ｂ）第一段階ポリマーの重量に基づいて２〜６０パーセントの、１以上のペンダント反応性ヒドロキシ官能基を含む（メタ）アクリルモノマーと、（ｃ）第一段階ポリマーの重量に基づいて０〜２０パーセントの、１以上の（Ｃ１−Ｃ２０）アルキル（メタ）アクリル酸エステルモノマーとを含む、第一段階モノマーと、（２）ペンダントイソシアナート官能基を含む多官能性架橋剤とを組み合わせることから誘導されるポリマー生成物によって代表される。
【００４３】
（５）重合モノマー単位として（ａ）ポリマーの重量に基づいて０〜３０パーセントの、カルボン酸官能基を含むモノエチレン性不飽和モノマーと、（ｂ）ポリマーの重量に基づいて１〜８０および好ましくは５〜７０パーセントの、イソシアヌレート、ペンダントビニル、ペンダントアセトアセトキシおよびペンダントアミノ基の１以上から選択される官能基を含む（メタ）アクリルモノマーと、（ｃ）ポリマーの重量に基づいて０〜７０、好ましくは１０〜４０パーセントの、１以上のビニル芳香族モノマーと、（ｄ）ポリマーの重量に基づいて０〜９０、好ましくは２０〜８０パーセントの、１以上の（Ｃ１−Ｃ２０）アルキル（メタ）アクリル酸エステルモノマーと、（ｅ）ポリマーの重量に基づいて０〜１０パーセントの、１以上の他の共重合性モノマーとを含む、アクリルベースポリマー生成物。ポリマー生成物は好ましくは、重合モノマー単位として（ａ）ポリマーの重量に基づいて５〜７０パーセントの、ビニル官能基を含む（メタ）アクリルモノマー、好ましくはメタクリル酸グリシジルと、（ｂ）ポリマーの重量に基づいて１０〜４０パーセントの、１以上のビニル芳香族モノマー、好ましくはスチレンと、（ｃ）ポリマーの重量に基づいて２０〜８０パーセントの、好ましくはアクリル酸ブチルおよびメタクリル酸メチルの１以上から選択される、１以上の（Ｃ１−Ｃ２０）アルキル（メタ）アクリル酸エステルモノマーとを含む、放射線硬化性組成物である。ポリマー（５）に代表される第一のコーティング組成物の調製に関するさらなる一般的および具体的な詳細については、米国特許第５，３０６，７４４号および第６，１９７，８４４号を調べてもよい。
【００４４】
（６）少なくとも１つのポリオールとポリイソシアナート反応体との反応生成物であって、重合単位として：（ａ）ポリウレタンポリマーの重量に基づいて０〜２０パーセントの、カルボン酸官能基を含むポリオールと、（ｂ）ポリウレタンポリマーの重量に基づいて１０〜８０パーセントの、飽和および不飽和多価アルコール、ポリエステルポリオール、ポリエーテルポリオールおよびポリカーボネートポリオールの１以上から選択されるポリオールと、（ｃ）ポリウレタンポリマーの重量に基づいて１０〜３０パーセントの、芳香族、環式脂肪族および脂肪族ポリイソシアナートの１以上から選択されるポリイソシアナート反応体と、（ｄ）ポリウレタンポリマーの重量に基づいて０〜４０パーセントの、キャップされたポリアルキレングリコールおよびポリエーテルポリオールの１以上から選択されるポリエーテルとを含む、ポリウレタンポリマー。
【００４５】
ポリウレタンポリマーは好ましくは、水中分散物の形で供給される。適切なポリオール反応体はたとえば、飽和および不飽和多価アルコール（エチレングリコール、プロピレングリコール、１，４−ブタンジオール、１，４−ブテンジオールおよびシクロヘキサンジメタノールなどの）の１以上から選択されるポリオール、飽和および不飽和多価アルコールと飽和および不飽和ポリカルボン酸（マレイン酸、イタコン酸、スクシン酸、テレフタル酸、無水フタル酸およびテレフタル酸ジメチルなど）との反応によるポリエステルポリオール、ポリエーテルポリオール（ポリアルキレン−グリコールなど）およびポリカーボネートポリオール（多価アルコールと炭酸ジアリールとの反応から生成されたものなど）を含む。任意に、たとえば２，２−ジメチルロールプロピオン酸、２，２−ジメチロール酪酸および２，２−ジメチロール吉草酸などのポリヒドロキシカルボン酸などの、カルボン酸官能基を含むポリオールも使用できる。任意に、ポリオールに加えてキャップされたポリアルキレングリコール（一価水酸化合物）を使用でき、たとえばポリ（エチレングリコール）メチルエーテルを用いて、ポリエーテル成分をポリウレタン中に導入することができる。通常、ポリオール成分の一部は、イオン性または親水性基を含むポリオールから誘導される。
【００４６】
適切なポリイソシアナート反応体はたとえば、１，６−ジイソシアナトヘキサン（ＨＤＩ）、４，４’−ジイソシアナトジシクロヘキシルメタン、１，４−ジイソシアナトブタン、２，４−および２，６−トリレンジイソシアナート、４，４’−ジイソシアナトジフェニルエーテル、メチレン−ビス（４−フェニルイソシアナート）、ｍ−フェニレンジイソシアナートおよび１，２，４−ベンゼントリシアナートなどの、芳香族、環式脂肪族および脂肪族ポリイソシアナートを含む。
【００４７】
たとえば、代表的なポリウレタンポリマーは１０〜８０％、好ましくは３０〜７０％のポリオール成分；５〜４０％、好ましくは１０〜３０％のポリイソシアナート成分；および任意に０〜４０％、好ましくは１０〜３０％のポリエーテル成分を含む。
【００４８】
通常、ポリウレタンポリマーは、ポリオールを触媒（たとえば０．０１〜０．０６％のジラウリル酸ジブチルスズまたはオクチル酸スズ）とともに、溶媒（Ｎ−メチルピロリドン、Ｎ，Ｎ−ジメチルホルムアミド、メチルエチルケトン、トルエンおよびその混合物）の存在下で反応容器に加え、連続的にまたは間欠的に約０．５〜４時間にわたってポリイソシアナート反応体を加えながら、７０〜１００℃に混合物を加熱することによって生成される。ポリイソシアナート反応体の添加完了後、反応混合物は８０〜１００℃に（通常は２〜４時間）維持して、残留イソシアナート含有率をポリマー重量に基づいて約８％未満に低下させる。次に反応混合物を冷却し、反応生成物中に存在するすべてのイオン性基を、弱塩基（たとえばトリエチルアミン、トリメチルアミン、ジメチルエタノールアミン、トリエタノールアミンまたはジメチルアミノプロパノール）の添加によって中和する。反応混合物を次に水中に分散させ、通常は、分散物の総重量に基づいて約２０〜６０％の最終ポリマー固体レベルを有するポリウレタン分散物を生成させる。任意に、ポリウレタンの鎖伸長を起こすために、二官能性アミン化合物（たとえばエチレンジアミン、ヘキサメチレンジアミンまたはその混合物）またはポリアジリジニル架橋剤を水溶媒に包含させてもよい。あるいは、他のコーティング調合成分を含む空気酸化硬化によって、別の架橋を導入してもよい。第二のコーティング組成物として有用なポリウレタン分散物の調製に関するさらなる一般的および具体的な詳細については、米国特許第６，３８４，１３１号を調べてもよい。
【００４９】
（７）（１）第一段階ポリマーであって、重合モノマー単位として（ａ）第一段階ポリマーの重量に基づいて０〜２０、好ましくは１〜５パーセントの、カルボン酸官能基を含むモノエチレン性不飽和モノマーと、（ｂ）第一段階ポリマーの重量に基づいて０．５〜１００、好ましくは１〜４０およびさらに好ましくは５〜２０パーセントの、１以上のペンダント反応性アセトアセトキシ官能基を含む（メタ）アクリルモノマーと、（ｃ）第一段階ポリマーの重量に基づいて０〜９５、好ましくは４０〜９０パーセントの１以上の（Ｃ１−Ｃ２０）アルキル（メタ）アクリル酸エステルモノマーと、（ｄ）第一段階ポリマーの重量に基づいて０〜１０パーセントの、１以上の他の共重合性モノマーとを含む、第一段階ポリマーと、（２）第一段階ポリマーのアセトアセトキシ基１当量あたり０．１〜１．５、好ましくは０．３〜１．０当量のアミノ官能基を供給するのに十分な量の、ポリアミンおよびアミノシラン反応体からなる群の１以上から選択されるアミン含有反応体とを組み合わせ、ジアミンまたはシロキサン結合基の形成によってポリマー生成物を架橋することによって誘導される、アクリルベースポリマー生成物。
【００５０】
ポリマー（７）を含む、第二のコーティング組成物の調製に有用な適切なポリアミン反応体はたとえば、少なくとも２個のアミノ基が第一級アミン基である、２〜１００の炭素原子を含むポリアミンを含む。
【００５１】
ポリマー（７）を含む第二のコーティング組成物の調製に有用な適切なアミノシラン反応体はたとえば、トリメトキシシリルプロピルジエチレントリアミン、Ｎ−メチルアミノプロピルトリメトキシシラン、アミノエチルアミノプロピルメチルジメトキシシラン、アミノエチルアミノプロピルトリメトキシシラン、アミノプロピルメチルジメトキシシラン、アミノプロピルトリメトキシシラン、ポリマー性アミノアルキルシリコーン、アミノエチルアミノエチルアミノプロピルトリメトキシシラン、Ｎ−メチルアミノプロピルトリメトキシシラン、メチルアミノプロピルトリメトキシシラン、アミノプロピルメチルジエトキシシラン、アミノプロピルトリエトキシシラン、４−アミノブチルトリエトキシシランおよびオリゴマー性アミノアルキルシランを含む。アミノシラン反応体は好ましくは、１以上のアミノプロピルトリメトキシシラン、アミノエチルアミノプロピルトリメトキシシラン、アミノプロピルメチルジエトシキシランおよびアミノエチルアミノプロピルメチルジメトキシシランから選択される。ポリマー生成物は好ましくは、（１）重合モノマー単位として（ａ）第一段階ポリマーの重量に基づいて１〜５パーセントの、カルボン酸官能基を含むモノエチレン性不飽和モノマーと、（ｂ）第一段階ポリマーの重量に基づいて５〜２０パーセントの、１以上のペンダント反応性アセトアセトキシ官能基を含む（メタ）アクリルモノマーと、（ｃ）第一段階ポリマーの重量に基づいて４０〜９０パーセントの、１以上の（Ｃ１−Ｃ２０）アルキル（メタ）アクリル酸エステルモノマーと、を含む第一段階ポリマーと（２）第一段階ポリマーのアセトアセトキシ基１当量あたり０．３〜１．０当量のアミノ官能基を供給するのに十分な量のアミノシラン反応体とを組み合わせることにより誘導される。ポリマー（７）に代表されるアミノシラン改質ポリマーの調製に関するさらなる一般的および具体的な詳細については、米国特許第５，４２６，１４２号を調べてもよい。
【００５２】
ポリマー（４）、（５）、（６）および（７）の代表的な適したモノマー成分は、ポリマー（１）、（２）および（３）で説明した該当するポリマー成分タイプと同様である。
【００５３】
本発明の方法において有用なコーティング組成物の水性分散性ポリマーの調製方法は、当業界で周知である。上述したポリマー（１）、（２）、（５）、（６）およびポリマー（３）、（４）ならびに（７）の第一段階ポリマーは溶液、分散物またはエマルジョンポリマーでもよく、ポリマーは好ましくはエマルジョンポリマーである。エマルジョン重合の常法は、Ｄ．Ｃ．Ｂｌａｃｋｌｅｙ、Ｅｍｕｌｓｉｏｎ　Ｐｏｌｙｍｅｒｉｚａｔｉｏｎ（Ｗｉｌｅｙ、１９７５）に述べられている。適切なモノマーをたとえば、使用する全モノマーの重量に基づいて０．５％〜１０％のアニオン性または非イオン性分散剤によって乳化できる。酸性モノマーは水溶性であり、それゆえ使用する他のモノマーを乳化するのに役立つ分散剤として役立つ。過硫酸アンモニウムまたはカリウムなどのフリーラジカルタイプの重合開始剤は単独で、あるいはメタ重亜硫酸カリウムまたはチオ硫酸ナトリウムなどの促進剤とともに使用してもよい。開始剤および促進剤は通常、触媒と呼ばれ、重合されるモノマーの重量にそれぞれ基づいて０．１〜２％の割合で用いられる。重合温度は通常、周囲温度から９０℃までである。エマルジョン重合に適した乳化剤の例はたとえば、アルキル、アリール、アルカリールならびにアルアルキルのスルホン酸塩、硫酸塩、ポリエーテルスルフェートのアルカリ金属塩ならびにアンモニウム塩、および脂肪酸、エステル、アルコール、アミン、アミドならびにアルキルフェノールのアルコキシル化誘導体を含む。メルカプタン、ポリメルカプタンおよびポリハロゲン化合物を含む連鎖移動剤は、ポリマーの分子量を制御するために重合混合物中に使用してもよい。
【００５４】
本発明の方法で使用されるポリマーの必須の特徴は、上述したように第一および第二のコーティング組成物ポリマーそれぞれのゲル分率値である。ゲル分率の測定は、ポリマーの膨潤性および剥離条件下での相対的に除去の容易性の尺度として使用される。非架橋アモルファスポリマー、軽度に架橋されたポリマー、または十分な程度の分子間架橋を受けていないポリマーは、適切な溶媒によって高度に溶媒和し、それゆえ「膨潤可能」である。分子間で十分に架橋されたポリマーは、その減少した自由体積のために、より低い程度に可溶化され、膨潤性の低下を示す。これらのあまり可溶化されないポリマー分子は膨潤してソフトゲルを形成し、これは有機溶媒溶液から遠心分離によって取り出せる。ポリマー分子量、ポリマー組成、選択された溶媒の組成、およびポリマーならびに溶媒のそれぞれに対しての親和性などの、他の変数がゲル分率に影響を与える。主なモノマーとしてアクリルエステルおよびスチレンをベースとするポリマーの場合、テトラヒドロフラン（ＴＨＦ）はゲル分率を決定するために適した溶媒である。適度に高レベルの酸性または非イオノゲン親水性モノマーをベースとするポリマーなどの、さらに親水性のポリマーは、アセトンによってさらに容易に溶媒和される。試験されるポリマーの組成に適するように他の溶媒を選択してもよいが、ポリマーは水性エマルジョンから溶媒に添加されるため、溶媒は水に相溶性または混和性であることが好ましい。ポリマーのゲル分率値の決定に関するさらなる一般的および具体的な詳細については、米国特許第５，６７６，７４１号を調べてもよい。
【００５５】
通常、ゲル分率値は、既知の固体分（Ｗｓ）のポリマーエマルジョンの秤量サンプル（Ｗｐ）に、溶媒の秤量アリコート（Ｗｖ）を加え、遠心管に充填することによって決定できる。次に混合物を一晩攪拌し、超遠心分離処理した。上澄溶液の秤量アリコートを次に蒸発させて乾燥させ、固体分率（Ｓｓ）を決定する。可溶性分率およびゲル分率は以下のように計算される：
可溶性分率＝［Ｓｓ（Ｗｖ＋Ｗｐ−Ｗｓ）］／Ｗｓ
ゲル分率＝［１−可溶性分率］
【００５６】
本発明の別の態様は、本発明の方法により多層保護コーティングを調製することによって提供されるコーティングされた表面組成物を含む。好ましいコーティングされた表面組成物はたとえば、第一のコーティング組成物が、重合モノマー単位として（ａ）ポリマーの重量に基づいて３〜９０パーセントの、カルボン酸官能基を含むモノエチレン性不飽和モノマーと、（ｂ）ポリマーの重量に基づいて０〜４０パーセントの、ビニルおよびヒドロキシ基から選択される１以上のペンダント反応性官能基を含む（メタ）アクリルモノマーと、（ｃ）ポリマーの重量に基づいて０〜８０パーセントの、１以上のビニル芳香族モノマーと、（ｄ）ポリマーの重量に基づいて０〜９７パーセントの、１以上の（Ｃ１−Ｃ２０）アルキル（メタ）アクリル酸エステルモノマーと、（ｅ）ポリマーの重量に基づいて０〜１０パーセントの、１以上の他の共重合性モノマーと、（ｆ）ポリマーのカルボン酸基の当量に基づいて０〜９０パーセントの、多価金属イオンと、を含むアクリルベースポリマー生成物である、多層コーティング組成物を有する基材を含む。別の好ましいコーティングされた表面組成物はたとえば、第二のコーティング組成物が、重合モノマー単位として（ａ）ポリマーの重量に基づいて０〜３０パーセントの、カルボン酸官能基を含むモノエチレン性不飽和モノマーと、（ｂ）ポリマーの重量に基づいて１〜８０パーセントの、１以上のイソシアヌレート、ペンダントビニル、ペンダントアセトアセトキシおよびペンダントアミノ基より選択される（メタ）アクリルモノマーと、（ｃ）ポリマーの重量に基づいて０〜７０パーセントの、１以上のビニル芳香族モノマーと、（ｄ）ポリマーの重量に基づいて０〜９０パーセントの、１以上の（Ｃ１−Ｃ２０）アルキル（メタ）アクリル酸エステルモノマーと、（ｅ）ポリマーの重量に基づいて０〜１０パーセントの、１以上の他の共重合性モノマーと、を含むアクリルベースポリマー生成物である、多層コーティング組成物を有する基材を含む。
【００５７】
本発明の一部の実施形態は、以下の実施例で詳細に述べる。別途規定しない限り、すべての比、部およびパーセンテージは重量で表され、使用されるすべての試薬は良好な市販品質のものである。実施例および表で使用される略語は、対応する説明とともに以下に示す：
ＢＡ＝アクリル酸ブチル
ＭＭＡ＝メタクリル酸メチル
ＧＭＡ＝メタクリル酸グリシジル
ＡＡ＝アクリル酸
ＭＡＡ＝メタクリル酸
ＨＥＭＡ＝メタクリル酸ヒドロキシエチル
ＳＴ＝スチレン
ＢＨＭＲ＝耐ブラックヒールマーク性（％範囲）
［ＮＣＯ］＝イソシアナート濃度［当量］
［ＯＨ］＝ヒドロキシルまたはヒドロキシ基濃度［当量］
【００５８】
試験方法
耐傷性：本試験は、硬い物体を用いて浅い角度にてコーティングを叩くことに基づいており、提供する実施例において、物体は試験を実施する人の指の爪であった。本試験は、コーティングがどのように、コーティングの光沢低下につながる傷に耐えるかの示度となる。
【００５９】
コーティングを基材に塗布して、硬化させた後、コーティングされた基材をテーブル面などの固体表面に置いて、試験者の指の爪で叩く。コーティングに跡をつける可能性を上昇させるために、試験者の指の爪はコーティング表面に平行に保ち、衝撃角は表面の垂線から４５°より大きい。
【００６０】
コーティングを比較する場合、同じ試験者が試験を実施することが重要であった。本試験は相対的な相違を区別するよう設計された。
【００６１】
我々は以下の評価システムを使用した：
評価：外観
１−優（Ｅｘｃ）：目立つ傷はなし
３−良：浅い引っかき傷に見える跡（＜１ｍｍ）
５−劣：幅広い跡（＞１ｍｍ）
【００６２】
耐ブラックヒールマーク性（ＢＨＭＲ）：市販のゴム靴ヒールを推奨されている５．０８ｃｍ（２インチ）のゴムキューブの代わりに使用することを除いて、Ｃｈｅｍｉｃａｌ　Ｓｐｅｃｉａｌｉｔｙ　Ｍａｎｕｆａｃｔｕｒｅｓ　Ａｓｓｏｃｉａｔｉｏｎ　Ｂｕｌｌｅｔｉｎ　Ｎｏ．９−７３で述べられているブラックヒールの判定方法を使用した。さらに、コーティング基材を主観的に評価する代わりに、ブラックヒールマークによって覆われているコーティング基材の面積のパーセンテージを決定した；これは透明方眼紙を用いて好都合に実施された。ブラックヒールマークは、コーティング上またはコーティング内へのゴムの実際の付着である。
【００６３】
耐洗剤性：耐洗剤性を判定する方法は、試験洗剤溶液としてＦｏｒｗａｒｄ（登録商標）（Ｓ．Ｃ．Ｊｏｈｎｓｏｎ　ａｎｄ　Ｓｏｎｓ，Ｉｎｃ．（ウィスコンシン州、ラシーン））の水による１／２０希釈物を使用し、ブラシアセンブリに１０００−ｇの重量を加えたことを除いて、“Ａｎｎｕａｌ　Ｂｏｏｋ　ｏｆＡＳＴＭ　Ｓｔａｎｄａｒｄｓ，”Ｓｅｃｔｉｏｎ　１５、Ｖｏｌｕｍｅ１５．０４、Ｔｅｓｔ　Ｐｒｏｃｅｄｕｒｅ　ＡＳＴＭ　Ｄ　３２０７（２０００）に述べられている。
【００６４】
除去性：ポリッシュ除去性の判定方法は、ボートアセンブリに１０００−ｇの重量を加え、市販の剥離剤溶液（水中に２−ブトキシエタノール５〜１５％およびモノエタンノールアミン３０〜４０％、ＳｅｒｖｉｃｅＭａｓｔｅｒ　Ｃｏｍｐａｎｙ（イリノイ州、ダウナーズグローブ）より「ＦｌｏｏｒＳｔａｒ　Ｐｏｗｅｒ　Ｓｔｒｉｐ」として供給）の１：２水性混合物（市販剥離溶液１部／水２部）を用いたことを除いて、「Ａｎｎｕａｌ　Ｂｏｏｋ　ｏｆ　ＡＳＴＭ　Ｓｔａｎｄａｒｄｓ，」Ｓｅｃｔｉｏｎ　１５、Ｖｏｌｕｍｅ１５．０４、Ｔｅｓｔ　Ｐｒｏｃｅｄｕｒｅ　ＡＳＴＭ　Ｄ−１７９２（２０００）に述べられている。加えて、水中に２−ブトキシエタノール５〜１５％およびモノエタンノールアミン３０〜４０％の市販剥離溶液を温水（１３０〜１５０°Ｆ）を用いてさらに希釈し、こすり洗いサイクルを開始する前に、コーティングパネルに１０分間接触させた。
【００６５】
コーティング塗布および試験：試験の目的で床ポリッシュ剤（ベースコートまたはトップコート）を基材に塗布する方法は、「Ａｎｎｕａｌ　Ｂｏｏｋ　ｏｆＡＳＴＭ　Ｓｔａｎｄａｒｄｓ，」Ｓｅｃｔｉｏｎ　１５、Ｖｏｌｕｍｅ１５．０４、Ｔｅｓｔ　Ｐｒｏｃｅｄｕｒｅ　ＡＳＴＭ　Ｄ−１４３６（２０００）に述べられている。試験方法Ｂ（手動アプリケーターを用いたエマルジョン床ポリッシュ剤の塗布）を使用した。
【００６６】
多層コーティングの調製：塗布の間を約１時間として、ビニル組成パネルに対してベースコートポリマーポリッシュ剤の塗布２回に続いて、トップコートポリマーの塗布２回を行った。最終塗布の後、試験の前にコーティングパネルを２５℃にて２４時間硬化させた。この形式を用いて傷、ブラックヒールマークおよび耐洗剤性はもちろんのこと、光沢フィルム除去性を評価した。
【００６７】
以下の略語および用語は、「耐洗剤性」および「除去の容易さ」特性を報告するのに使用した評価尺度上の位置の指標として使用され、「極劣」は最低評価、「優」は最高評価である。
ＶＰ＝悪
Ｐ＝劣
Ｆ＝可
Ｇ＝良
ＶＧ＝優
Ｅｘｃ＝秀
【００６８】
ベースコート（第一コーティング）組成物の調合
ベースコート床ポリッシュ剤は、表１に示した各種の成分を表示した順に混合して調合した。本発明の多層コーティング組成物のサンプルを調製するのに用いたベースコートポリマーを実施例１で述べる。
【００６９】
実施例１
米国特許第４，１５０，００５号に述べられているように調製した、３０　ＢＡ／１０．５　ＭＭＡ／５　ＨＥＭＡ／４．５　ＭＡＡ／／４０　ＳＴ／５　ＭＭＡ／５　ＡＡの組成を有するエマルジョンポリマー。ポリマーエマルジョンはさらに４０当量％のＺｎ＋＋（重炭酸アンモニウム亜鉛）を含んでいた。エマルジョンのｐＨは９．０に調整し、最終ポリマー固形分は３８％であった。
【００７０】
【表１】
2004025174.tif 000002
１フルオロ界面活性剤および炭化水素界面活性剤のブレンド（Ｚｏｎｙｌ（登録商標）ＦＳＪはＥ．Ｉ．ｄｕＰｏｎｔ　ｄｅ　Ｎｅｍｏｕｒｓ（デラウェア州、ウィルミントン）による）
２イソチアゾロン混合物（Ｒｏｈｍ　ａｎｄ　Ｈａａｓ　Ｃｏ．（ペンシルベニア州、フィラデルフィア））
３ポリジメチルシロキサンの水性分散物（Ｗａｃｋｅｒ　Ｓｉｌｉｃｏｎｅｓ　Ｃｏｒｐ．（ミシガン州、エードリアン（Ａｄｒｉａｎ）））
４低分子量アニオン性ポリマー、水性分散物（Ｍｉｃｈｅｌｍａｎ（ニュージャージー州、モリスタウン））
５低分子量非イオン性ポリエチレン、水性分散物（Ｈｏｎｅｙｗｅｌｌ（ニュージャージー州、モリスタウン））
６低分子量非イオン性ポリプロピレン、水性分散物（Ｅａｓｔｍａｎ　Ｃｈｅｍｉｃａｌ（ニュージャージー州、モリスタウン））
【００７１】
トップコート（第二コーティング）組成物１の調合
トップコート床ポリッシュ剤は、表２に示した各種の成分を表示した順に混合して調合した。この床ポリッシュ剤調合物を調製するのに用いたトップコートポリマーを実施例２で述べる。
【００７２】
実施例２
エマルジョンポリマーのＨＥＭＡ含有量に基づいて、［ＯＨ］当量重量が３１００の、５３　ＭＭＡ／３４　ＢＡ／１０　ＨＥＭＡ／３　ＭＡＡ（ｐＨ＝７．５、最終ポリマー固体４１％）組成を有するエマルジョンポリマーを、表２のパートＡポリマーエマルジョン成分として使用した。
【００７３】
実施例２Ａ
ジイソシアナート誘導体をベースとする水分散性ポリイソシアナートは、Ｂａｙｅｒ　Ｃｏｒｐｏｒａｔｉｏｎ（ペンシルベニア州、ピッツバーグ）よりＢａｙｈｙｄｕｒ（登録商標）ＸＰ−７０６３ポリイソシアナート（１００％活性成分、１７．１％［ＮＣＯ］、２４５ｇ／当量［ＮＣＯ］）として入手可能であり、表２の成分Ｂとして使用した。
【００７４】
トップコート調合物はパートＢをパートＡにゆっくり添加し、次に５〜１０分静かに撹拌して調整して、固形分が３３．６％で、１．１：１の［ＮＣＯ］：［ＨＯ］化学量論を有する最終トップコートポリッシュ剤調合物を提供した。
【００７５】
【表２】
2004025174.tif 000003
１Ｂｙｋ　Ｃｈｅｍｉｅより入手可能
２Ｒｏｈｍ　ａｎｄ　Ｈａａｓ　Ｃｏ．（ペンシルベニア州、フィラデルフィア）より入手可能
３Ｇｏｌｄｓｃｈｍｉｄｔ　Ｃｈｅｍｉｃａｌ　Ｃｏｒｐ．より入手可能
４Ａｉｒ　Ｐｒｏｄｕｃｔｓ＆Ｃｈｅｍｉｃａｌｓ，Ｉｎｃ．より入手可能
【００７６】
トップコート（第二コーティング）組成物２の調合
放射線硬化性トップコート床ポリッシュ剤は、表３に示した各種の成分を表示した順に合わせて調合した。この床ポリッシュ剤調合物を調製するのに用いたトップコートポリマーを実施例３で述べる。
【００７７】
実施例３
３７　ＢＡ／２０　ＭＭＡ／２４　ＧＭＡ／１９　ＳＴの組成を有するエマルジョンポリマー（通常のｐＨ＝７．１、最終ポリマー固形分４０〜４１％）を表３のポリマーエマルジョン成分として使用した。
【００７８】
トップコート調合物は、表３に示した成分を混合して調製し、固形分３８％を有し、ｐＨが６．８の最終トップコートポリッシュ剤調合物が提供された。
【００７９】
トップコート調合物２を「コーティング塗布および試験」の節で述べたようにパネルに塗布し、乾燥させ、約３０分間周囲温度で保管し、続いてＵＶ装置で硬化させた。硬化システムは、Ｈ電球を用い、定格１９７Ｗ（ワット）／ｃｍのＦｕｓｉｏｎ　ＵＶ−Ｓｙｓｔｅｍ、ＨＰ−６シリーズであった。パネルは、２２ｃｍ／秒（４４フィート／分）の速度で、ＵＶ光の下を６回通過させた。照射量は通過１回あたり６３０ｍＪ／ｃｍ２に調整した。サンプルはランプの焦点面を通過させた。
【００８０】
【表３】
2004025174.tif 000004
１Ｃｉｂａ−Ｇｅｉｇｙ　Ｃｏｒｐ．より入手可能。
２Ｇｏｌｄｓｃｈｍｉｄｔ　Ｃｈｅｍｉｃａｌ　Ｃｏｒｐ．より入手可能。
３Ａｉｒ　Ｐｒｏｄｕｃｔｓ＆Ｃｈｅｍｉｃａｌｓ，Ｉｎｃ．より入手可能
４Ｒｏｈｍ　ａｎｄ　Ｈａａｓ　Ｃｏ．（ペンシルベニア州、フィラデルフィア）より入手可能
５Ｂｙｋ　Ｃｈｅｍｉｅより入手可能
【００８１】
実験試験結果
実施例４〜８で示されるコーティング組成物の試験は、本発明の多層コーティング組成物を用いたコーティング調合物の性能特性の改良を示す。
【００８２】
実施例４（比較）
表１に記載したコーティング調合物を使用して試験パネルにコーティングされたコーティング組成物（ベースコートのみ）。
【００８３】
実施例５（比較）
表２に記載したコーティング調合物を使用して試験パネルにコーティングされたコーティング組成物（トップコート床ポリッシュ剤１のみ）
【００８４】
実施例６（本発明）
表１に記載したベースコート調合物および表２に記載したトップコート調合物１を使用して試験パネルにコーティングされた多層コーティング組成物、「コーティング塗布および試験」の節で述べたように塗布。
【００８５】
実施例７（比較）
表３に記載したコーティング調合物を使用して試験パネルにコーティングされたコーティング組成物（トップコート床ポリッシュ剤２のみ）
【００８６】
実施例８（本発明）
表１に記載したベースコート調合物および表３に記載したトップコート調合物２を使用して試験パネルにコーティングされた多層コーティング組成物、「コーティング塗布および試験」の節で述べたように塗布。
【００８７】
表４および５に、耐久性および除去容易性に関して、本発明の多層コーティング組成物の性能特性をまとめる。実施例６および８によって示されるように、本発明の多層コーティング組成物は、トップコート組成物それぞれの耐久性の利点（傷、ブラックヒールマークおよび洗剤に対する耐性）を、ベースコート組成物の除去容易性（実施例４）と組み合わせているが、単独で使用した場合の、トップコート組成物それぞれの劣った除去性、またはベースコート組成物の劣った耐久性はみられない
【００８８】
【表４】
2004025174.tif 000005
【００８９】
【表５】
2004025174.tif 000006
【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
多層コーティング組成物を調製する方法であって、
（ａ）第一のコーティング組成物を基材へ塗布する工程であって、第一のコーティング組成物がアセトンとテトラヒドロフランの１以上から選択される溶媒中で０．３〜０．９５のゲル分率を有するポリマー生成物を含み、第一のコーティング組成物を１回以上の別々の施用によって適用し、第一のコーティング組成物を各適用の後に乾燥させる工程と、
（ｂ）第二のコーティング組成物をステップ（ａ）の乾燥させた第一のコーティング組成物上へ塗布する工程であって、第二のコーティング組成物がアセトンとテトラヒドロフランの１以上から選択される溶媒中に０．９５より大きく０．９９までのゲル分率を有するポリマー生成物を含み、第二のコーティング組成物を１回以上の別々の施用によって適用し、第二のコーティング組成物を各適用の後に乾燥させる工程と、
を含む方法。
【請求項２】
第一のコーティング組成物が、
（１）重合モノマー単位として
（ａ）第一のポリマーの重量に基づいて３〜９０パーセントの、カルボン酸官能基を含むモノエチレン性不飽和モノマーと、
（ｂ）第一のポリマーの重量に基づいて０〜４０パーセントの、ビニルおよびヒドロキシ基から選択される１以上のペンダント反応性官能基を含む（メタ）アクリルモノマーと、
（ｃ）第一のポリマーの重量に基づいて０〜８０％の、１以上のビニル芳香族モノマーと、
（ｄ）第一のポリマーの重量に基づいて０〜９７パーセントの、１以上の（Ｃ１−Ｃ２０）アルキル（メタ）アクリル酸エステルモノマーと、
（ｅ）第一のポリマーの重量に基づいて０〜１０パーセントの、１以上の他の共重合可能なモノマーと、
（ｆ）第一のポリマーのカルボン酸基の当量に基づいて０〜９０パーセントの、多価金属イオンとを含む、第一のポリマー、
（２）重合モノマー単位として
（ａ）第二のポリマーの重量に基づいて３〜３０パーセントの、アミノ基官能性を含むモノエチレン性不飽和モノマーと、
（ｂ）第二のポリマーの重量に基づいて０．２〜９パーセントの、ビニル、エポキシおよびアセトアセトキシ基より選択される１以上のペンダント反応性官能基を含む（メタ）アクリルモノマーと、
（ｃ）第二のポリマーの重量に基づいて０〜８０パーセントの、１以上のビニル芳香族モノマー、
（ｄ）第二のポリマーの重量に基づいて０〜９７パーセントの、１以上の（Ｃ１−Ｃ２０）アルキル（メタ）アクリル酸エステルモノマー、および
（ｅ）第二のポリマーの重量に基づいて０〜１０パーセントの、１以上の他の共重合可能なモノマーを含む、第二のポリマー、
（３）
（ｉ）第一段階ポリマーであって、重合モノマー単位として
（ａ）第一段階ポリマーの重量に基づいて５〜５０パーセントの、１以上のカルボン酸、スルホン酸およびホスホン酸基より選択される酸官能基を含むモノエチレン性不飽和モノマーと、
（ｂ）第一段階ポリマーの重量に基づいて０〜６０パーセントの、ヒドロキシ、チオールおよびアミノ基より選択される１以上のペンダント反応性官能基を含む（メタ）アクリルモノマーと、
（ｃ）第一段階ポリマーの重量に基づいて０〜７０パーセントの、１以上のビニル芳香族モノマーと、
（ｄ）第一段階ポリマーの重量に基づいて１５〜９０パーセントの、１以上の（Ｃ１−Ｃ２０）アルキル（メタ）アクリル酸エステルモノマーと、
（ｅ）第一段階ポリマーの重量に基づいて０〜１０パーセントの、１以上の他の共重合可能なモノマーとを含む、第一段階ポリマーと、
（ｉｉ）イソシアナート、カルボジイミド、アジリジニルおよびエポキシ基の１以上より選択されるペンダント官能基を含む、多官能性架橋剤と、
を組み合わせることから誘導される第三のポリマー、
の１以上より選択されるアクリルベースポリマー生成物であって、
第一段階ポリマーは５，０００を超え２，０００，０００までの数平均分子量を有し、多官能性架橋剤は、第一段階ポリマー中の該当するペンダント反応性官能基１当量あたり、ペンダント官能基０．２〜５当量を供給するのに十分な量が使用される、請求項１に記載の方法。
【請求項３】
第一のコーティング組成物が、少なくとも２つのポリオール反応体およびポリイソシアナート反応体の反応生成物であるポリウレタンポリマーであって、重合単位として、
（ａ）ポリウレタンポリマーの重量に基づいて２〜５０パーセントの、カルボン酸官能基を含むポリオールと、
（ｂ）ポリウレタンポリマーの重量に基づいて２〜８０パーセントの、飽和または不飽和多価アルコール、ポリエステルポリオール、ポリエーテルポリオールおよびポリ炭酸ポリオールの１以上より選択されるポリオールと、
（ｃ）ポリウレタンポリマーの重量に基づいて２０〜７０パーセントの、芳香族、環式脂肪族および脂肪族ポリイソシアナートの１以上より選択されるポリイソシアナート反応体と、
（ｄ）ポリウレタンポリマーの重量に基づいて０〜４０パーセントの、キャップポリアルキレングリコールおよびポリエーテルポリオールの１以上より選択されるポリエーテルとを含み、
カルシウムイオン架橋剤が、該当するカルボン酸官能基１当量あたり、０．０５〜０．９、当量のカルシウムイオンを供給するのに十分な量で存在する、請求項１に記載の方法。
【請求項４】
第二のコーティング組成物が、
（１）第一段階ポリマーであって、重合モノマー単位として、
（ａ）第一段階ポリマーの重量に基づいて０．１〜３０パーセントの、カルボン酸官能基を含むモノエチレン性不飽和モノマーと、
（ｂ）第一段階ポリマーの重量に基づいて０〜６０パーセントの、ビニル、エポキシ、ヒドロキシ、チオール、アセトアセトキシおよびアミノ基より選択される１以上のペンダント反応性官能基を含む（メタ）アクリルモノマーと、
（ｃ）第一段階ポリマーの重量に基づいて０〜７０パーセントの、１以上のビニル芳香族モノマーと、
（ｄ）第一段階ポリマーの重量に基づいて０〜９０パーセントの、１以上の（Ｃ１−Ｃ２０）アルキル（メタ）アクリル酸エステルモノマーと、
（ｅ）第一段階ポリマーの重量に基づいて０〜１０パーセントの、１以上の他の共重合性モノマーとを含む第一段階ポリマーと、
（２）イソシアナート、カルボジイミド、アジリジニル、ビニル、ヒドロキシ、チオール、アセトアセトキシ、アミノおよびエポキシ基の１以上より選択されるペンダント官能基を含む多官能性架橋剤と、
を組み合わせることから誘導されるアクリルベースポリマー生成物であって、
第一段階ポリマーが５，０００を超え２，０００，０００までの数平均分子量を有し、多官能性架橋剤が第一段階ポリマーの該当するペンダント反応性官能基１当量あたり、０．２〜１０当量のペンダント官能基を供給するのに十分な量で使用される、請求項１に記載の方法。
【請求項５】
第二のコーティング組成物が、重合モノマー単位として、
（ａ）ポリマーの重量に基づいて０〜３０パーセントの、カルボン酸官能基を含むモノエチレン性不飽和モノマーと、
（ｂ）ポリマーの重量に基づいて１〜８０パーセントの、イソシアヌレート、ペンダントビニル、ペンダントアセトアセトキシおよびペンダントアミノ基の１以上から選択される官能基を含む（メタ）アクリルモノマーと、
（ｃ）ポリマーの重量に基づいて０〜７０パーセントの、１以上のビニル芳香族モノマーと、
（ｄ）ポリマーの重量に基づいて０〜９０パーセントの、１以上の（Ｃ１−Ｃ２０）アルキル（メタ）アクリル酸エステルモノマーと、
（ｅ）ポリマーの重量に基づいて０〜１０パーセントの、１以上の他の共重合性モノマーと、を含むアクリルベースポリマー生成物である、請求項１に記載の方法。
【請求項６】
第二のコーティング組成物が、少なくとも１つのポリオールおよびポリイソシアナート反応体の反応生成物であるポリウレタンポリマーであって、重合単位として、
（ａ）ポリウレタンポリマーの重量に基づいて０〜２０パーセントの、カルボン酸官能基を含むポリオールと、
（ｂ）ポリウレタンポリマーの重量に基づいて１０〜８０パーセントの、飽和および不飽和多価アルコール、ポリエステルポリオール、ポリエーテルポリオールおよびポリカーボネートポリオールの１以上から選択されるポリオールと、
（ｃ）ポリウレタンポリマーの重量に基づいて１０〜３０パーセントの、芳香族、環式脂肪族および脂肪族ポリイソシアナートの１以上から選択されるポリイソシアナート反応体と、
（ｄ）ポリウレタンポリマーの重量に基づいて０〜４０パーセントの、キャップポリアルキレングリコールおよびポリエーテルポリオールの１以上から選択されるポリエーテルとを含む、請求項１に記載の方法。
【請求項７】
第二のコーティング組成物が、
（１）第一段階ポリマーであって、重合モノマー単位として、
（ａ）第一段階ポリマーの重量に基づいて０〜２０パーセントの、カルボン酸官能基を含むモノエチレン性不飽和モノマーと、
（ｂ）第一段階ポリマーの重量に基づいて０．５〜１００パーセントの、１以上のペンダント反応性アセトアセトキシ官能基を含む（メタ）アクリルモノマーと、
（ｃ）第一段階ポリマーの重量に基づいて０〜９５パーセントの、１以上の（Ｃ１−Ｃ２０）アルキル（メタ）アクリル酸エステルモノマーと、
（ｄ）第一段階ポリマーの重量に基づいて０〜１０パーセントの、１以上の他の共重合性モノマーとを含む、第一段階ポリマーと、
（２）第一段階ポリマーのアセトアセトキシ基１当量あたり０．１〜１．５当量のアミノ官能基を供給するのに十分な量の、ポリアミンおよびアミノシラン反応体からなる群の１以上から選択されるアミン含有反応体と、
を組み合わせることと、
ジアミンまたはシロキサン結合基の形成によってポリマー生成物を架橋することと、から誘導されるアクリルベースのポリマー生成物である、請求項１に記載の方法。
【請求項８】
（ａ）基材上に配置された、０．３〜０．９５のアセトン中のゲル分率を有するポリマー生成物を含む第一のコーティング組成物と、
（ｂ）第一のコーティング上に配置された、０．９５より大きく０．９９までのアセトン中のゲル分率を有するポリマー生成物を含む第二のコーティング組成物と、
を含む多層コーティングを支える基材を有し、該基材がフローリング、壁、天井、およびタイル材料の１以上より選択される、コーティングされた表面組成物。
【請求項９】
第一のコーティング組成物が、重合モノマー単位として、
（ａ）ポリマーの重量に基づいて３〜９０パーセントの、カルボン酸官能基を含むモノエチレン性不飽和モノマーと、
（ｂ）ポリマーの重量に基づいて０〜４０パーセントの、ビニルおよびヒドロキシ基から選択される１以上のペンダント反応性官能基を含む（メタ）アクリルモノマーと、
（ｃ）ポリマーの重量に基づいて０〜８０パーセントの、１以上のビニル芳香族モノマーと、
（ｄ）ポリマーの重量に基づいて０〜９７パーセントの、１以上の（Ｃ１−Ｃ２０）アルキル（メタ）アクリル酸エステルモノマーと、
（ｅ）ポリマーの重量に基づいて０〜１０パーセントの、１以上の他の共重合性モノマーと、
（ｆ）ポリマーのカルボン酸基の当量に基づいて０〜９０パーセントの、多価金属イオンと、
を含むアクリルベースポリマー生成物である、請求項８に記載のコーティングされた表面組成物。
【請求項１０】
第二のコーティング組成物が、重合モノマー単位として、
（ａ）ポリマーの重量に基づいて０〜３０パーセントの、カルボン酸官能基を含むモノエチレン性不飽和モノマーと、
（ｂ）ポリマーの重量に基づいて１〜８０パーセントの、１以上のイソシアヌレート、ペンダントビニル、ペンダントアセトアセトキシおよびペンダントアミノ基より選択される（メタ）アクリルモノマーと、
（ｃ）ポリマーの重量に基づいて０〜７０パーセントの、１以上のビニル芳香族モノマーと、
（ｄ）ポリマーの重量に基づいて０〜９０パーセントの、１以上の（Ｃ１−Ｃ２０）アルキル（メタ）アクリル酸エステルモノマーと、
（ｅ）ポリマーの重量に基づいて０〜１０パーセントの、１以上の他の共重合性モノマーと、
を含むアクリルベースポリマー生成物である、請求項８に記載のコーティングされた表面組成物。